(57)【要約】【課題】薄型化を促進し、かつ輝度の低下を防止可能なライトガイドフィルム、このライトガイドフィルムを備える超薄型液晶バックライトユニット及び携帯型コンピュータの提供を目的とする。【解決手段】本発明のライトガイドフィルムは、平均厚みが６００μｍ以下であって、主成分の芳香族ポリカーボネート系樹脂と、この芳香族ポリカーボネート系樹脂１００質量部に対し、０．０１〜０．１質量部の割合で含有される酸化防止剤とを含み、上記芳香族ポリカーボネート系樹脂の重量平均分子量が２．０×１０４〜５．０×１０４であり、ゲルパーミエションクロマトグラフィーによって測定した上記芳香族ポリカーボネート系樹脂のポリスチレン換算の重量平均分子量と数平均分子量との比が１．０〜２．５であり、押出成形法によって成形される。【選択図】図２
2014164136.tif 000002
【特許請求の範囲】
【請求項１】
端面から入射する光線を表面から略均一に出射する平均厚み６００μｍ以下の超薄型液晶バックライトユニット用ライトガイドフィルムであって、
主成分の芳香族ポリカーボネート系樹脂と、この芳香族ポリカーボネート系樹脂１００質量部に対して０．０１質量部以上０．１質量部以下の割合で含有される酸化防止剤とを含み、
上記芳香族ポリカーボネート系樹脂の重量平均分子量が２．０×１０４以上５．０×１０４以下であり、
ゲルパーミエションクロマトグラフィーによって測定した上記芳香族ポリカーボネート系樹脂のポリスチレン換算の重量平均分子量と数平均分子量との比（Ｍｗ／Ｍｎ）が、１．０以上２．５以下であり、
押出成形法によって成形されることを特徴とするライトガイドフィルム。
【請求項２】
上記芳香族ポリカーボネート系樹脂のメルトボリュームフローレート（３００℃、１．２ｋｇ荷重）が１５ｃｍ３／１０ｍｉｎ以上８０ｃｍ３／１０ｍｉｎ以下である請求項１に記載のライトガイドフィルム。
【請求項３】
上記芳香族ポリカーボネート系樹脂の分岐率が０．５ｍｏｌ％以上１．５ｍｏｌ％以下である請求項１又は請求項２に記載のライトガイドフィルム。
【請求項４】
上記芳香族ポリカーボネート系樹脂１００質量部に対して０．１質量部以上３質量部以下の割合で含有される重量平均分子量１０００以上１００００以下のポリスチレン系樹脂を含む請求項１、請求項２又は請求項３に記載のライトガイドフィルム。
【請求項５】
波長３００ｎｍにおける分光光線透過率が６５％以上である請求項１から請求項４のいずれか１項に記載のライトガイドフィルム。
【請求項６】
上記芳香族ポリカーボネート系樹脂１００質量部に対して０．０１質量部以上１質量部以下の割合で含有される熱可塑性ポリアクリル系樹脂を含む請求項１から請求項５のいずれか１項に記載のライトガイドフィルム。
【請求項７】
裏面側に拡散パターンを有する請求項１から請求項６のいずれか１項に記載のライトガイドフィルム。
【請求項８】
上記拡散パターンが、レーザー照射によって発色した複数の光散乱部からなる請求項７に記載のライトガイドフィルム。
【請求項９】
表面が反射面に形成され液晶表示部の最裏面に位置する天板、
この天板の表面に積層される請求項１から請求項８のいずれか１項に記載のライトガイドフィルム、及び
上記ライトガイドフィルムの端面に光を照射する光源
を備える超薄型液晶バックライトユニット。
【請求項１０】
上記天板が金属製であり、上記反射面の算術平均粗さ（Ｒａ）が０．２μｍ以下である請求項９に記載の超薄型液晶バックライトユニット。
【請求項１１】
液晶表示部の最裏面に位置する天板、
この天板の表面に積層される反射シート、
この反射シートの表面に積層される請求項１から請求項８のいずれか１項に記載のライトガイドフィルム、及び
上記ライトガイドフィルムの端面に光を照射する光源
を備える超薄型液晶バックライトユニット。
【請求項１２】
請求項９、請求項１０又は請求項１１に記載の超薄型液晶バックライトユニットを液晶表示部に備える携帯型コンピュータ。
【発明の詳細な説明】
【技術分野】
【０００１】
本発明は、ライトガイドフィルム、超薄型液晶バックライトユニット及び携帯型コンピュータに関する。
【背景技術】
【０００２】
液晶表示装置は、液晶層を背面から照らして発光させるバックライト方式が普及し、液晶層の下面側にエッジライト型、直下型等のバックライトユニットが装備されている。かかるエッジライト型バックライトユニット１１０は、一般的には図５に示すように、液晶表示部の最裏面に位置する天板１１６、この天板１１６の表面に配設される反射シート１１５、この反射シート１１５の表面に配設されるライトガイドプレート１１１、及びこのライトガイドプレート１１１の端面に向けて光を照射する光源１１７を備えている（特開２０１０―１７７１３０号公報参照）。この図５のエッジライト型バックライトユニット１１０にあっては、光源１１７が照射しライトガイドプレート１１１に入射した光は、ライトガイドプレート１１１内を伝搬する。この伝搬する光の一部は、ライトガイドプレート１１１の裏面から出射し反射シート１１５で反射され、再度ライトガイドプレート１１１に入射される。
【０００３】
このような液晶表示部を備える携帯型コンピュータは、その携帯性、利便性を高めるために薄型化及び軽量化が求められ、これに伴い液晶表示部も薄型化が求められている。特に、ウルトラブック（登録商標）と呼ばれる筐体の最厚部が２１ｍｍ以下である超薄型の携帯型コンピュータにあっては、液晶表示部の厚みは４ｍｍから５ｍｍほどであることが望まれ、液晶表示部に組み込まれるエッジライト型バックライトユニットにはより一層の薄型化が求められている。
【０００４】
このような超薄型の携帯型コンピュータのエッジライト型バックライトユニット２１０にあっては、図５に示すようなライトガイドプレート１１１の裏面に配設される反射シート１１５を有するものの他、図６に示すように、図５のような反射シート１１５を用いないことによって薄型化を図ったものも提案されている。この図６に示すエッジライト型バックライトユニット２１０は、金属製の天板２１６と、この天板２１６の表面に積層されるライトガイドプレート２１１と、このライトガイドプレート２１１の端面に向けて光を照射する光源２１７とを備え、天板２１６の表面は研磨されて反射面２１６ａとしての機能を有している。そして、光源２１７が出射しライトガイドプレート２１１に入射した光は、ライトガイドプレート２１１内で伝搬し、この伝搬する光の一部は、ライトガイドプレート２１１の裏面から出射し天板２１６の表面の反射面２１６ａで反射され、再度ライトガイドプレート２１１に入射される。このように図６に示すエッジライト型バックライトユニット２１０は、天板２１６の表面が反射面２１６ａであるので、この反射面２１６ａが図５の反射シート１１５の代わりとなる。それゆえ、エッジライト型バックライトユニット２１０は、反射シート１１５が不要となり、液晶表示部の薄型化が図られている。
【０００５】
このような超薄型の携帯型コンピュータのエッジライト型バックライトユニットにあっては、液晶表示部の厚みが上記程度とされることから、ライトガイドフィルムの平均厚みとしては６００μｍ以下であることが求められている。
【０００６】
一方、従来のライトガイドフィルムは、ポリカーボネート系樹脂やアクリル系樹脂等を主成分として射出成形法によって製造されている。しかしながら、かかる従来の射出成形法によると、ラップトップコンピュータ等のような大画面に対応する薄型のライトガイドフィルムを製造するのが極めて困難であった。
【０００７】
また、上記従来の樹脂を用いて押出成形法によってライトガイドフィルムを製造することも考えられるが、この場合、シート成形時における白濁の発生、耐擦傷性の不足による傷付き、寸法安定性の不足によるモアレの発生等によって輝度が低下するという問題を抱えている。
【先行技術文献】
【特許文献】
【０００８】
【特許文献１】特開２０１０−１７７１３０号公報
【発明の概要】
【発明が解決しようとする課題】
【０００９】
本発明は、このような事情に鑑みてなされたものであり、本発明の目的は、ラップトップコンピュータのような大画面化にも対応可能であると共に、薄型化を促進し、かつ輝度の低下を防止することができるライトガイドフィルムを提供することである。また、本発明の別の目的は、輝度ムラが抑制され、かつ薄型化が図られる超薄型液晶バックライトユニット及び携帯型コンピュータを提供することである。
【課題を解決するための手段】
【００１０】
上記課題を解決するためになされた本発明に係るライトガイドフィルムは、
端面から入射する光線を表面から略均一に出射する平均厚み６００μｍ以下の超薄型液晶バックライトユニット用ライトガイドフィルムであって、
主成分の芳香族ポリカーボネート系樹脂と、この芳香族ポリカーボネート系樹脂１００質量部に対して０．０１質量部以上０．１質量部以下の割合で含有される酸化防止剤とを含み、
上記芳香族ポリカーボネート系樹脂の重量平均分子量が２．０×１０４以上５．０×１０４以下であり、
ゲルパーミエションクロマトグラフィーによって測定した上記芳香族ポリカーボネート系樹脂のポリスチレン換算の重量平均分子量と数平均分子量との比（Ｍｗ／Ｍｎ）が、１．０以上２．５以下であり、
押出成形法によって成形されることを特徴とする。
【００１１】
当該ライトガイドフィルムは、芳香族ポリカーボネート系樹脂の重量平均分子量、及びゲルパーミエションクロマトグラフィーによって測定した、芳香族ポリカーボネート系樹脂のポリスチレン換算の重量平均分子量と数平均分子量との比（Ｍｗ／Ｍｎ）が上記範囲とされていることによって、押出成形性を向上させつつ、成形後の光線透過率及び機械的強度を共に高めることができる。従って、当該ライトガイドフィルムは、平均厚みを上記範囲とすると共に、大画面化にも対応することができる。また、当該ライトガイドフィルムは、酸化防止剤を上記割合で含有することによって、成形時の黄変を防ぎ、輝度の低下を防止することができる。さらに、当該ライトガイドフィルムは、主成分が芳香族ポリカーボネート系樹脂であるため、アクリル系樹脂に比べて吸水性が少なく、寸法安定性が向上される。
【００１２】
当該ライトガイドフィルムは、上記芳香族ポリカーボネート系樹脂のメルトボリュームフローレート（３００℃、１．２ｋｇ荷重）が１５ｃｍ３／１０ｍｉｎ以上８０ｃｍ３／１０ｍｉｎ以下であるとよい。これにより、押出成形性を向上させることができる。
【００１３】
当該ライトガイドフィルムは、上記芳香族ポリカーボネート系樹脂の分岐率が０．５ｍｏｌ％以上１．５ｍｏｌ％以下であるとよい。これにより、溶融張力の低下を防止して押出成形性を向上させることができると共に、成形後の透明性を高め、光線透過率を向上させることができる。
【００１４】
当該ライトガイドフィルムは、上記芳香族ポリカーボネート系樹脂１００質量部に対して０．１質量部以上３質量部以下の割合で含有される重量平均分子量１０００以上１００００以下のポリスチレン系樹脂を含むとよい。これにより、光線透過率を向上することができる。
【００１５】
当該ライトガイドフィルムは、波長３００ｎｍにおける分光光線透過率が６５％以上であるとよい。これにより、導光性を高め、輝度を向上することができる。
【００１６】
当該ライトガイドフィルムは、上記芳香族ポリカーボネート系樹脂１００質量部に対して０．０１質量部以上１質量部以下の割合で含有される熱可塑性ポリアクリル系樹脂を含むとよい。これにより、分光光線透過率を向上させることができる。
【００１７】
当該ライトガイドフィルムは、裏面側に拡散パターンを有するとよい。これにより、当該ライトガイドフィルムの表面から出射される光線の出射特性を調整し、面均一性を向上させることができる。
【００１８】
当該ライトガイドフィルムは、上記拡散パターンが、レーザー照射によって発色した複数の光散乱部からなるとよい。これにより、所望の拡散パターンを容易かつ確実に形成することができる。また、このような方法によって拡散パターンを形成する場合、当該ライトガイドフィルムの裏面に凸部等を設ける必要がないため、薄型化を促進することができる。
【００１９】
上記課題を解決するためになされた本発明に係る超薄型液晶バックライトユニットは、表面が反射面に形成され液晶表示部の最裏面に位置する天板、この天板の表面に積層される上記構成からなる当該ライトガイドフィルム、及び上記ライトガイドフィルムの端面に光を照射する光源を備えている。
【００２０】
当該超薄型液晶バックライトユニットは、押出成形性が高められると共に、光線透過率及び機械的強度が向上された当該ライトガイドフィルムを備えているので、薄型化を促進しつつ、大画面化にも対応することができる。また、当該超薄型液晶バックライトユニットは、従来のような反射シートを用いていないため、薄型化がさらに促進される。
【００２１】
当該超薄型液晶バックライトユニットは、天板が金属製であり、反射面の算術平均粗さ（Ｒａ）が０．２μｍ以下であるとよい。当該超薄型液晶バックライトユニットは、天板が金属製であるので表面を研磨することで容易且つ確実に反射面を形成することができる。さらに、反射面の算術平均粗さが０．２μｍ以下であれば、当該ライトガイドフィルムの裏面から出射された光が反射面で正反射し易く、光の利用効率が高く、また反射面の表面が平坦となり反射面と接する当該ライトガイドフィルムの裏面を傷付け難い。
【００２２】
また、上記課題を解決するためになされた本発明に係る超薄型液晶バックライトユニットは、液晶表示部の最裏面に位置する天板、この天板の表面に積層される反射シート、この反射シートの表面に積層される上記構成からなる当該ライトガイドフィルム、及び上記ライトガイドフィルムの端面に光を照射する光源を備えていてもよい。当該超薄型液晶バックライトユニットは、かかる構成によっても、光線透過率及び機械的強度が向上された当該ライトガイドフィルムを備えていることにより、薄型化を促進しつつ、大画面化にも対応することができる。
【００２３】
さらに、上記課題を解決するためになされた本発明に係る携帯型コンピュータは、上記構成からなる当該超薄型液晶バックライトユニットを液晶表示部に備えている。
【００２４】
当該携帯型コンピュータは、上述の構成を有する当該超薄型液晶バックライトユニットを備えているので、上述のような利点を有する。また、当該携帯型コンピュータは、天板表面が反射面として機能する場合は、従来のような反射シートが不要であり薄型化がさらに促進される。
【００２５】
なお、「表面」とは、液晶表示部の表示面側を意味する。「裏面」とは、天板側を意味し、液晶表示部の表示面の反対側を意味する。「平均厚み」とは、ＪＩＳ−Ｋ−７１３０に規定される５．１．２のＡ−２法により測定した値の平均値である。「重量平均分子量」（Ｍｗ）とは、テトラヒドロフラン（ＴＨＦ）を用いたゲルパーミエションクロマトグラフィー（ＧＰＣ）によって測定されるポリスチレン換算の値をいう。「メルトボリュームフローレート（３００℃、１．２ｋｇ荷重）」は、ＩＳＯ１１３３に準拠した値である。「波長３００ｎｍにおける分光光線透過率」は、厚み４００μｍで測定した可視−ＵＶ分光スペクトルにおけるものである。「算術平均粗さ（Ｒａ）」は、ＪＩＳ  Ｂ０６０１−１９９４に準じ、カットオフλｃ２．５ｍｍ、評価長さ１２．５ｍｍの値である。
【発明の効果】
【００２６】
以上説明したように、本発明のライトガイドフィルムは、ラップトップコンピュータのような大画面化にも対応可能であると共に、薄型化を促進し、かつ輝度の低下を防止すことができる。また、本発明の超薄型液晶バックライトユニット及び携帯型コンピュータは、薄型化が促進され、かつ輝度の低下が防止される。
【図面の簡単な説明】
【００２７】
【図１】本発明の一実施形態に係るラップトップコンピュータの概略的斜視図であり、（Ａ）は液晶表示部を開いた状態、（Ｂ）は液晶表示部を閉じた状態を示す。
【図２】図１のラップトップコンピュータの超薄型液晶バックライトユニットを示す模式的断面図である。
【図３】図２の超薄型液晶バックライトユニットのライトガイドフィルムの製造装置を示す模式的部分拡大図である。
【図４】図２の超薄型液晶バックライトユニットとは異なる形態に係る超薄型液晶バックライトユニットを示す模式的断面図である。
【図５】従来のエッジライト型バックライトユニットを示す模式的断面図である。
【図６】図５とは別の形態に係る従来のエッジライト型バックライトユニットを示す模式的断面図である。
【発明を実施するための形態】
【００２８】
以下、適宜図面を参照しつつ、本発明の実施の形態を詳説する。
【００２９】
［第一実施形態］
〈ラップトップコンピュータ１〉
図１のラップトップコンピュータ１は、操作部２と、この操作部２に回動可能（開閉可能）に連結された液晶表示部３とを有している。当該ラップトップコンピュータ１は、筐体（ラップトップコンピュータ１の構成部分を全体的に収容するケーシング）の厚み（最厚部（液晶表示部３の閉塞時））が２１ｍｍ以下であり、いわゆるウルトラブック（登録商標）と呼ばれるものである（以下「超薄型コンピュータ１」ということがある）。
【００３０】
当該超薄型コンピュータ１の液晶表示部３は、液晶パネル４と、この液晶パネル４に向けて裏面側から光を照射するエッジライト型の超薄型液晶バックライトユニット１１（以下「バックライトユニット１１」ということがある）とを有している。この液晶パネル４は、筐体の液晶表示部用ケーシング６によって、裏面、側面、及び表面の周囲が保持されている。ここで、液晶表示部用ケーシング６は、液晶パネル４の裏面（及び背面）に配設される天板１６と、液晶パネル４の表面の周囲の表面側に配設される表面支持部材７とを有している。なお、当該超薄型コンピュータ１の筐体は、液晶表示部用ケーシング６、及びこの液晶表示部用ケーシング６にヒンジ部８を介して回動可能に設けられ、中央演算処理装置（超低電圧ＣＰＵ)等が内蔵される操作部用ケーシング９を有している。
【００３１】
液晶表示部３の厚みは、筐体の厚みが所望範囲であれば特に限定されるものではないが、液晶表示部３の厚みの上限は、７ｍｍであることが好ましく、６ｍｍであることがより好ましく、５ｍｍであることがさらに好ましい。一方、液晶表示部３の厚みの下限は、２ｍｍであることが好ましく、３ｍｍであることがより好ましく、４ｍｍであることがさらに好ましい。液晶表示部３の厚みが上記上限を超えると、超薄型コンピュータ１の薄型化の要請に沿うことが困難となるおそれがある。また、液晶表示部３の厚みが上記下限未満であると、液晶表示部３の強度の低下や輝度低下等を招くおそれがある。
【００３２】
〈バックライトユニット１１〉
バックライトユニット１１は、図２に示すように、ライトガイドフィルム１２と、ライトガイドフィルム１２の裏面に配設される反射シート１３と、反射シート１３の裏面に配設される天板１６と、ライトガイドフィルム１２に光を照射する光源１７とを有している。
【００３３】
（ライトガイドフィルム１２）
ライトガイドフィルム１２は、端面から入射する光線を表面から略均一に出射する。ライトガイドフィルム１２は、平面視略方形状に形成されており、厚みが略均一の板状（非楔状）に形成されている。ライトガイドフィルム１２の裏面には拡散パターン１４が形成されている。
【００３４】
ライトガイドフィルム１２の平均厚みは、６００μｍ以下である。ライトガイドフィルム１２の平均厚みの上限は、５５０μｍがより好ましく、４００μｍがさらに好ましい。一方、ライトガイドフィルム１２の平均厚みの下限は、１００μｍが好ましく、１５０μｍがより好ましく、２００μｍがさらに好ましい。上記平均厚みが上記上限を超える場合、超薄型コンピュータ１において望まれるバックライトユニット１１の薄型化の要望に沿えないおそれがある。また、上記平均厚みが上記下限未満の場合、ライトガイドフィルム１２の強度が不十分となるおそれがあり、また、光源１７の光をライトガイドフィルム１２に十分に入射させることができないおそれがある。
【００３５】
ライトガイドフィルム１２は、光線を透過させる必要があるため、透明、特に無色透明に形成される。ライトガイドフィルム１２は、ポリカーボネート系樹脂を主成分として形成されている。ライトガイドフィルム１２は、ポリカーボネート系樹脂を主成分とすることで、透明性を高め、光の損耗を少なくすることができる。また、ポリカーボネート系樹脂は耐熱性を有するので、光源１７の発熱によって劣化等が生じ難い。さらに、ポリカーボネート系樹脂は、アクリル系樹脂に比べて吸水性が少ないため、寸法安定性が高い。
【００３６】
上記ポリカーボネート系樹脂としては、特に限定されず、直鎖ポリカーボネート系樹脂又は分岐ポリカーボネート系樹脂のいずれかのみであってもよく、直鎖ポリカーボネート系樹脂と分岐ポリカーボネート系樹脂との双方を含むポリカーボネート系樹脂であってもよい。上記ポリカーボネート系樹脂としては、透明性、耐衝撃性、難燃性、寸法安定性等に優れる芳香族ポリカーボネート系樹脂が好ましい。
【００３７】
上記芳香族ポリカーボネート系樹脂としては、特に限定されるものではなく、１種のみを用いてもよく、また２種以上を組み合わせて使用してもよい。上記芳香族ポリカーボネート系樹脂は、一般式−（−Ｏ−Ｘ１−Ｏ−Ｃ（＝Ｏ）−）−（式中、Ｘ１は、一般的には炭化水素であるが、所望の特性付与のためヘテロ原子、ヘテロ結合の導入されたものであってもよい）で示される炭酸エステル結合を有する基本構造の重合体である。また、上記芳香族ポリカーボネート系樹脂とは、炭酸エステル結合に直接結合する炭素がそれぞれ芳香族炭素であるポリカーボネート樹脂をいう。
【００３８】
上記芳香族ポリカーボネート系樹脂としては、例えば芳香族ジヒドロキシ化合物とカーボネート前駆体とを反応させてなる熱可塑性樹脂の芳香族ポリカーボネート重合体が挙げられる。また、上記ジヒドロキシ化合物及びカーボネート前駆体に加えて、ポリヒドロキシ化合物等を反応させてもよい。さらに、カーボネート前駆体として二酸化炭素を用い、環状エーテルと反応させる方法を採用してもよい。なお、上記芳香族ポリカーボネート重合体は、１種の繰り返し単位のみからなる単独重合体であってもよく、２種以上の繰り返し単位を有する共重合体であってもよい。かかる共重合体としては、特に限定されず、ランダム共重合体、ブロック共重合体等、種々の共重合形態から選択される。
【００３９】
上記芳香族ポリカーボネート系樹脂の原料として使用される上記芳香族ジヒドロキシ化合物としては、例えば１，２−ジヒドロキシベンゼン、１，３−ジヒドロキシベンゼン、１，４−ジヒドロキシベンゼン等のジヒドロキシベンゼン類；２，２−ビス（４−ヒドロキシフェニル）プロパン、ビス（４−ヒドロキシフェニル）メタン、１，１−ビス（４−ヒドロキシフェニル）エタン、１，１−ビス（４−ヒドロキシ−ｔ−ブチルフェニル）プロパン、２，２−ビス（４−ヒドロキシフェニル）ブタン、２，２−ビス（４−ヒドロキシフェニル）オクタン、２，２−ビス（４−ヒドロキシフェニル）フェニルメタン、２，２−ビス（４−ヒドロキシ−１−メチルフェニル）プロパン、ビス（４−ヒドロキシフェニル）ナフチルメタン、２，２−ビス（４−ヒドロキシ−３−ブロモフェニル）プロパン、２，２−ビス（４−ヒドロキシ−３，５−テトラメチルフェニル）プロパン、２，２−ビス（４−ヒドロキシ−３−クロロフェニル）プロパン、２，２−ビス（４−ヒドロキシ−３，５−テトラクロロフェニル）プロパン、２，２−ビス（４−ヒドロキシ−３，５−テトラブロモフェニル）プロパン等のビス（ヒドロキシアリール）アルカン類；１，１−ビス（４−ヒドロキシフェニル）シクロペンタン、１，１−ビス（４−ヒドロキシフェニル）シクロヘキサン、１，１−ビス（４−ヒドロキシフェニル）−３，５，５−トリメチルシクロヘキサン、１，１−ビス（４−ヒドロキシフェニル）−３−ｔｅｒｔ−ブチル−シクロヘキサン等のビス（ヒドロキシアリール）シクロアルカン類；４，４' −ジヒドロキシフェニルエーテル、４，４' −ジヒドロキシ−３，３' −ジメチルフェニルエーテル等のジヒドロキシアリールエーテル類；４，４' −ジヒドロキシジフェニルスルフィド、４，４' −ジヒドロキシ−３，３' −ジメチルジフェニルスルフィド等のジヒドロキシジアリールスルフィド類；４，４' −ジヒドロキシジフェニルスルホキシド、４，４' −ジヒドロキシ−３，３' −ジメチルジフェニルスルホキシド等のジヒドロキシジアリールスルホキシド類；４，４' −ジヒドロキシジフェニルスルホン、４，４' −ジヒドロキシ−３，３' −ジメチルジフェニルスルホン等のジヒドロキシジアリールスルホン類；４，４' −ジヒロキシジフェニルなどのジヒドロキシジフェニル類等が挙げられる。
【００４０】
なかでも、上記芳香族ジヒドロキシ化合物としては、ビス（ヒドロキシアリール）アルカン類が好ましい。また、上記ビス（ヒドロキシアリール）アルカン類のなかでも、ビス（４−ヒドロキシフェニル）アルカン類が好ましく、２，２−ビス（４−ヒドロキシフェニル）プロパン（ビスフェノールＡ）が特に好ましい。なお、上記芳香族ジヒドロキシ化合物としては、１種のみを単独で用いてもよく、また２種以上を組み合わせて用いてもよい。
【００４１】
上記芳香族ポリカーボネート系樹脂の原料として使用される上記カーボネート前駆体としては、例えばカルボニルハライド、カーボネートエステル等が挙げられる。
【００４２】
上記カルボニルハライドとしては、例えばホスゲン；ジヒドロキシ化合物のビスクロロホルメート体、ジヒドロキシ化合物のモノクロロホルメート体等のハロホルメート等が挙げられる。
【００４３】
上記カーボネートエステルとしては、例えばジフェニルカーボネート、ジトリルカーボネート等のジアリールカーボネート類；ジメチルカーボネート、ジエチルカーボネート等のジアルキルカーボネート類；ジヒドロキシ化合物のビスカーボネート体、ジヒドロキシ化合物のモノカーボネート体、環状カーボネート等のジヒドロキシ化合物のカーボネート体等が挙げられる。
【００４４】
なお、上記カーボネート前駆体は、１種のみを単独で用いてもよく、また２種以上を組み合わせて用いてもよい。
【００４５】
上記芳香族ポリカーボネート系樹脂の製造方法は、特に限定されるものではなく、界面重合法、溶融エステル交換法、ピリジン法、環状カーボネート化合物の開環重合法、プレポリマーの固相エステル交換法等の公知の方法が挙げられる。
【００４６】
また、上記芳香族ポリカーボネート系樹脂の製造については、必要に応じて分岐剤が用いられてもよい。かかる分岐剤としては、例えば１，１，１−トリス（４−ヒドロキシフェニル）エタン；α，α’，α"−トリス（４−ヒドロキシフェニル）−１，３，５−トリイソプロピルベンゼン；１−〔α−メチル−α−（４’−ヒドロキシフェニル）エチル〕−４−〔α’，α’−ビス（４"−ヒドロキシフェニル）エチル〕ベンゼン；フロログリシン，トリメリト酸，イサチンビス（ｏ−クレゾール）等が挙げられる。
【００４７】
上記芳香族ポリカーボネート系樹脂の分岐率としては、特に限定されないが、０．５ｍｏｌ％以上１．５ｍｏｌ％以下が好ましい。上記芳香族ポリカーボネート系樹脂の分岐率の上限は、１．３ｍｏｌ％がより好ましく、１．２ｍｏｌ％がさらに好ましい。また、上記芳香族ポリカーボネート系樹脂の分岐率の下限は、０．７ｍｏｌ％がより好ましく、０．８ｍｏｌ％がさらに好ましい。上記芳香族ポリカーボネート系樹脂の分岐率が上記上限を超える場合、耐衝撃性や透明性が低下すると共に、成形性が低下するおそれがある。逆に、上記芳香族ポリカーボネート系樹脂の分岐率が上記下限未満の場合、溶融張力が低下して難燃性が低下するおそれがある。
【００４８】
上記芳香族ポリカーボネート系樹脂の重量平均分子量（Ｍｗ）としては、２．０×１０４以上５．０×１０４以下とされている。上記芳香族ポリカーボネート系樹脂の重量平均分子量（Ｍｗ）の上限は、４．８×１０４がより好ましく、４．６×１０４がさらに好ましい。また、上記芳香族ポリカーボネート系樹脂の重量平均分子量（Ｍｗ）の下限は、２．２×１０４がより好ましく、２．４×１０４がさらに好ましい。上記芳香族ポリカーボネート系樹脂の重量平均分子量（Ｍｗ）が上記上限を超える場合、成形性が低下するおそれがある。逆に、上記芳香族ポリカーボネート系樹脂の重量平均分子量（Ｍｗ）が上記下限未満の場合、機械的強度が低下するおそれがある。
【００４９】
ゲルパーミエションクロマトグラフィーによって測定した、上記芳香族ポリカーボネート系樹脂のポリスチレン換算の重量平均分子量と数平均分子量との比（Ｍｗ／Ｍｎ）としては、１．０以上２．５以下とされている。上記重量平均分子量と数平均分子量との比（Ｍｗ／Ｍｎ）の上限は、２．３がより好ましく、２．１がさらに好ましい。また、上記重量平均分子量と数平均分子量との比（Ｍｗ／Ｍｎ）の下限は、１．３がより好ましく、１．５がさらに好ましい。上記重量平均分子量と数平均分子量との比（Ｍｗ／Ｍｎ）が上記上限を超える場合、光線透過率が低下するおそれがある。逆に、上記重量平均分子量と数平均分子量との比（Ｍｗ／Ｍｎ）が上記下限未満の場合、成形性が低下するおそれがある。なお、上記重量平均分子量と数平均分子量との比（Ｍｗ／Ｍｎ）は、カラムとしてＰｏｌｙｍｅｒ  Ｌａｂｏｒａｔｏｒｉｅｓ社製の「ＰＬＧｅｌ  ５μ  ＭＩＸＥＤ−Ｃ」を使用し、溶媒としてテトラヒドロフランを用いて測定することができる。また、上記重量平均分子量と数平均分子量との比（Ｍｗ／Ｍｎ）の調整は、重合の際に分子量調整剤の使用料、添加時期等を調整したり、反応時間や反応温度等の重合条件を調整したりすることによって可能である。
【００５０】
上記芳香族ポリカーボネート系樹脂のメルトボリュームフローレート（３００℃、１．２ｋｇ荷重）としては、特に限定されないが、１５ｃｍ３／１０ｍｉｎ以上８０ｃｍ３／１０ｍｉｎ以下が好ましい。上記メルトボリュームフローレートの上限は、７５ｃｍ３／１０ｍｉｎがより好ましく、７０ｃｍ３／１０ｍｉｎがさらに好ましい。一方、上記メルトボリュームフローレートの下限は、１７ｃｍ３／１０ｍｉｎがより好ましく、２０ｃｍ３／１０ｍｉｎがさらに好ましい。上記メルトボリュームフローレートが上記上限を超える場合、溶融温度が低くなり、溶融押出成形される場合の吐出量が不安定化して成形性が低下するおそれがある。逆に、上記メルトボリュームフローレートが上記下限未満の場合、溶融温度が高くなり、溶融押出成形される場合に、押出機とダイの間に設置されるフィルターが目詰まりしやすくなる。
【００５１】
ライトガイドフィルム１２は、重量平均分子量１０００以上１００００以下のポリスチレン系樹脂を含むとよい。上記ポリスチレン系樹脂の重量平均分子量としては、１５００以上８０００以下がより好ましく、２０００以上５０００以下がさらに好ましい。上記ポリスチレン系樹脂の重量平均分子量が上記上限を超える場合、光線透過率が低下するおそれがある。
【００５２】
また、上記ポリスチレン系樹脂の含有量としては、特に限定されないが、上記芳香族ポリカーボネート系樹脂１００質量部に対し、０．１質量部以上３質量部以下が好ましい。上記ポリスチレン系樹脂の上記芳香族ポリカーボネート系樹脂１００質量部に対する含有量の上限は、２質量部がより好ましく、１質量部がさらに好ましい。また、上記ポリスチレン系樹脂の上記芳香族ポリカーボネート系樹脂１００質量部に対する含有量の下限は、０．２質量部がより好ましく、０．３質量部がさらに好ましい。上記ポリスチレン系樹脂の含有量が上記上限を超える場合、光線透過率が低下するおそれがある。逆に、上記ポリスチレン系樹脂の含有量が上記下限未満の場合、光線透過率の向上効果が得られないおそれがある。
【００５３】
ライトガイドフィルム１２は、熱可塑性ポリアクリル系樹脂を含むとよい。かかる熱可塑性ポリアクリル系樹脂としては、特に限定されず、例えばポリアクリル酸、ポリメタクリル酸メチル（ＰＭＭＡ）、ポリアクリロニトリル、アクリル酸−ｎ−ブチル−アクリロニトリル共重合体、アクリル酸エチル−アクリル酸−２−クロロエチル共重合体、アクリロニトリル−ブタジエン共重合体、アクリロニトリル−ブタジエン−スチレン共重合体等が挙げられる。なかでも、ポリメタクリル酸メチル（ＰＭＭＡ）が特に好ましい。
【００５４】
上記熱可塑性ポリアクリル系樹脂の含有量としては、特に限定されないが、上記芳香族ポリカーボネート系樹脂１００質量部に対し、０．０１質量部以上１質量部以下が好ましい。上記熱可塑性ポリアクリル系樹脂の上記芳香族ポリカーボネート系樹脂１００質量部に対する含有量の上限は、０．７質量部がより好ましく、０．５質量部がさらに好ましい。また、上記熱可塑性ポリアクリル系樹脂の上記芳香族ポリカーボネート系樹脂１００質量部に対する含有量の下限は、０．０３質量部がより好ましく、０．０５質量部がさらに好ましい。上記熱可塑性ポリアクリル系樹脂の含有量が上記上限を超える場合、透明性の向上効果があまり得られず、分光光線透過率が向上しないおそれがある。逆に、上記熱可塑性ポリアクリル系樹脂の含有量が上記下限未満の場合、透明性が低下するおそれがある。
【００５５】
また、上記熱可塑性ポリアクリル系樹脂の分子量としては、特に限定されないが、５０００以上１０万以下が好ましい。上記熱可塑性ポリアクリル系樹脂の分子量の上限は、８万がより好ましく、６万がさらに好ましい。また、上記熱可塑性ポリアクリル系樹脂の分子量の下限は、１万がより好ましく、２万がさらに好ましい。上記熱可塑性ポリアクリル系樹脂の分子量が上記範囲であることによって、成形時の相分離が抑えられ、好適に透明性が向上される。
【００５６】
ライトガイドフィルム１２は、酸化防止剤を含有している。上記酸化防止剤としては、特に限定されないが、例えばヒンダードフェノール系化合物やチオエーテル系化合物が挙げられる。なかでも、上記酸化防止剤としては、ヒンダードフェノール系化合物が好ましく、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートが特に好ましい。
【００５７】
上記酸化防止剤の含有量としては、上記芳香族ポリカーボネート系樹脂１００質量部に対し、０．０１質量部以上０．１質量部以下とされている。上記酸化防止剤の含有量の上限は、上記芳香族ポリカーボネート系樹脂１００質量部に対し、０．０８質量部がより好ましく、０．０７質量部がさらに好ましい。一方、上記酸化防止剤の含有量の下限は、上記芳香族ポリカーボネート系樹脂１００質量部に対し、０．０３質量部がより好ましく、０．０４質量部がさらに好ましい。上記酸化防止剤の含有量が上記上限を超える場合、酸化防止剤を含有させる効果が向上されないおそれがある。逆に、上記酸化防止剤の含有量が上記下限未満の場合、酸化防止剤を含有させることによる効果が十分得られないおそれがある。
【００５８】
なお、ライトガイドフィルム１２は、紫外線吸収剤、難燃剤、安定剤、滑剤、加工助剤、可塑剤、耐衝撃助剤、位相差低減剤、艶消し剤、抗菌剤、防かび等の任意成分を含んでもよい。
【００５９】
ライトガイドフィルム１２の波長３００ｎｍにおける分光光線透過率としては、特に限定されないが、６５％以上が好ましく、７０％がより好ましく、７３％がさらに好ましい。当該ライトガイドフィルム１２は、上記分光光線透過率が上記範囲であることによって、導光性を高め、輝度を向上することができる。なお、当該ライトガイドフィルム１２は、端面から可視光領域の波長の光線を入射して伝搬させるものである。この点、波長３００ｎｍにおける分光光線透過率は、可視光域の分光光線透過率を直接的に表すものではないものの、可視光領域の分光光線透過率を反映する傾向にある。
【００６０】
ライトガイドフィルム１２の屈折率としては、特に限定されないが、１．５６以上１．６８以下が好ましく、１．５７以上１．６６以下がより好ましい。
【００６１】
ライトガイドフィルム１２の鉛筆硬度としては、特に限定されないが、３Ｂ以上が好ましく、２Ｂ以上がより好ましい。当該ライトガイドフィルム１２は、鉛筆硬度が上記下限未満の場合、耐擦傷性が十分に得られず、表面又は裏面が傷付き、この傷に入射した光線によって輝度ムラが生じるおそれがある。
【００６２】
拡散パターン１４は、ライトガイドフィルム１２の裏面に形成される複数の凹部から構成されている。複数の凹部は、ライトガイドフィルム１２の裏面に散点状に形成されている。複数の凹部は、当該ライトガイドフィルム１２から均一な光を表面側に出射できるように配設されている。具体的には、複数の凹部は、光源１７に近接する位置での存在割合が少なく、光源１７から遠くなるにつれて存在割合が多くなるように形成されている。複数の凹部の存在割合の調整は、各凹部の大きさを同一としつつ配設位置を調整したり、各凹部の大きさを変更することによって可能である。ただし、当該ライトガイドフィルム１２の薄型化を促進しつつ導光性を向上させる点からは、各凹部の大きさを同一としつつ配設位置を調整する方が好ましい。
【００６３】
上記凹部の平均径は、特に限定されないが、５０μｍ以下が好ましい。上記凹部の平均径の上限としては、４０μｍがより好ましく、３０μｍがさらに好ましい。一方、上記凹部の平均径の下限としては、０．５μｍが好ましく、１μｍがより好ましく、５μｍがさらに好ましい。上記凹部の平均径が上記上限を超える場合、輝度ムラを生じるおそれがあると共に、凹部の高さが大きくなり、ライトガイドフィルム１２の薄型化の促進が困難になるおそれがある。逆に、上記凹部の平均径が上記下限未満の場合、光散乱効果が十分に得られないおそれがある。なお、「径」とは、外形の最大幅と、その最大幅方向に直交方向の外形の幅との中間値を意味する。さらに、「平均径」とは、複数の凹部の径の平均値をいう。
【００６４】
上記凹部の形状としては、特に限定されないが、半球状、円錐状、円筒状、多角錐状、多角柱状、蹄状等とすることが可能である。なかでも、上記凹部は、半球状の凹状部として形成されることが好ましい。上記凹部を半球状の凹状部とすることによって、成形性が向上され、エッジが出るのを防止することができると共に、薄型化が促進される。
【００６５】
ライトガイドフィルム１２の表面は、波状の微細変調構造１５を有している。また、波状の微細変調構造１５における稜線方向と光線が入射する端面とが略平行に位置している。これにより、当該ライトガイドフィルム１２内を伝播する光線の進行方向に対し微細変調構造１５の稜線方向が略垂直に位置するため、上記波状の微細変調構造１５により表面への光線の入射角が変動することに起因し、当該ライトガイドフィルム１２の表面からの出光性が向上する。
【００６６】
微細変調構造１５における稜線間隔ｐとしては、特に限定されないが、１ｍｍ以上５００ｍｍ以下が好ましい。稜線間隔ｐの上限は、１００ｍｍがより好ましく、６０ｍｍがさらに好ましい。一方、稜線間隔ｐの下限は、１０ｍｍがより好ましく、２０ｍｍがさらに好ましい。稜線間隔が上記下限未満の場合、当該ライトガイドフィルム１２の表面から光線が出射しすぎるおそがある。一方、稜線間隔が上記上限を超える場合、当該ライトガイドフィルム１２の出光性の向上効果が低い可能性がある。なお、微細変調構造１５における全ての稜線間隔が上記範囲内にあることが好ましいが、微細変調構造１５における複数の稜線間隔ｐのうち一部が上記範囲外であってもよく、この場合には、複数の稜線間隔のうち５０％以上、好ましくは７０％の稜線間隔が上記範囲内にあるとよい。
【００６７】
また、微細変調構造１５における複数の谷線が通る近似仮想面を基準とする稜線の平均高さｈとしては、特に限定されるものではないが、５μｍ以上４０μｍ以下が好ましい。上記平均高さｈの上限は、２０μｍがより好ましく、１５μｍがさらに好ましい。一方、上記平均高さｈの下限は７μｍがより好ましく、９μｍがさらに好ましい。上記平均高さｈが上記下限未満の場合、当該ライトガイドフィルム１２の出光性の向上効果が低い可能性がある。一方、上記平均高さｈが上記上限を超える場合、当該ライトガイドフィルム１２の表面から光線が出射しすぎるおそれがある。
【００６８】
（反射シート１３）
反射シート１３は、ライトガイドフィルム１２の裏面側から出射された光線を表面側に反射させる。反射シート１３としては、ポリエステル系樹脂等の基材樹脂にフィラーを分散含有させた白色シートや、ポリエステル系樹脂等から形成されるフィルムの表面に、アルミニウム、銀等の金属を蒸着させることで正反射性が高められた鏡面シート等が挙げられる。
【００６９】
（天板１６）
天板１６は、金属製又は合成樹脂製の板材から形成されている。この金属製の天板１６としては、例えばアルミニウム製の板材を用いることができる。ここで、この板材の厚みは、５００μｍ以上１２００μｍ以下であることが好ましく、７００μｍ以上９００μｍ以下であることがより好ましい。また、この天板１６は、上記板材の周囲が表面側に湾曲して形成され、この湾曲した部位がリブとして機能して天板１６としての十分な強度を有している。なお、このリブの湾曲部位以外の部分（中央部分）は、平坦面とされているが、幾何学模様等のパターンをエンボス加工することも可能である。
【００７０】
（光源１７）
光源１７は、液晶表示部用ケーシング６に内蔵されており、照射面がライトガイドフィルム１２の端面に対向（又は当接）するよう配設されている。光源１７としては、種々のものを用いることが可能であり、例えば発光ダイオード（ＬＥＤ）を用いることが可能である。具体的には、この光源１７として、複数の発光ダイオードがライトガイドフィルム１２の端面に沿って配設されたものを用いることができる。
【００７１】
当該バックライトユニット１１においては、ライトガイドフィルム１２の一つの側縁のみの側方に光源１７を配設する片側エッジライト方式や、ライトガイドフィルム１２の対向する側縁の側方に光源１７をそれぞれ配設する両側エッジライト方式や、ライトガイドフィルム１２の各側縁の側方に光源１７を配設する全周囲エッジライト方式等を採用することが可能である。
【００７２】
〈ライトガイドフィルム１２の製造方法〉
次に、ライトガイドフィルム１２の製造方法について説明する。当該ライトガイドフィルム１２は、押出成形法によって成形される。
【００７３】
ライトガイドフィルム１２の製造方法としては、平均厚さが６００μｍ以下のフィルムを成形する工程（ＳＴＥＰ１）と、裏面に拡散パターン１４を形成する工程（ＳＴＥＰ２）とを有している。ＳＴＥＰ１及びＳＴＥＰ２は、図３の押出成形装置２１を用いて同時に行われる。
【００７４】
押出成形装置２１は、押出機及びＴダイ２２と、一対の押圧ロール２３と、巻取り装置（図示せず）等とを有している。Ｔダイ２２としては、例えばフィッシュテールダイ、マニホールドダイ、コートハンガーダイ等の周知のものを使用することができる。一対の押圧ロール２３は隣接して平行に配設されている。押出機及びＴダイ２２は、一対の押圧ロール２３のニップに溶融樹脂をシート状に押し出し可能に構成されている。一対の押圧ロール２３は、温度制御手段が設けられ、表面温度を押出成形に最適な温度に制御可能に構成されている。押圧ロール２３として、金属ロールと表面に弾性体を被覆したフレキシブルロールとからなる金属弾性ロールを用いることは好ましい。
【００７５】
一対の押圧ロール２３は、押圧ロール２３ａと、押圧ロール２３ｂとから構成されている。このうち、押圧ロール２３ａは、拡散パターン１４が表面に転写された反転型として形成されている。
【００７６】
ＳＴＥＰ１は、溶融状態のライトガイドフィルム１２の形成材料をＴダイ２２に供給し、この形成材料を押出機及びＴダイ２２から押し出したうえ、一対の押圧ロール２３で押圧する溶融押出成形法によって行われる。なお、Ｔダイ２２から押出すライトガイドフィルム１２の形成材料の溶融温度は、使用される樹脂の融点等を考慮して適宜選定される。ＳＴＥＰ１で成形されるライトガイドフィルム１２の平均厚さは６００μｍ以下とされる。ライトガイドフィルム１２の平均厚さは、一対の押圧ロール２３の配設間隔を調整すること等によって調整される。なお、ＳＴＥＰ１において、Ｔダイ２２の断面形状を微細変調構造１５の反転形状とすることで、表面が波状の微細変調構造１５を形成することができる。
【００７７】
ＳＴＥＰ２は、押圧ロール２３ａの表面に転写された拡散パターン１４を溶融状態のライトガイドフィルム１２の形成材料が硬化する前に転写することで行われる。ＳＴＥＰ２では、溶融状態のライトガイドフィルム１２の形成材料が一対の押圧ロール２３によって押圧されることで、押圧ロール２３ａ表面に転写された拡散パターン１４がライトガイドフィルム１２の裏面に転写される。ＳＴＥＰ２では、この転写によって、ライトガイドフィルム１２の裏面に拡散パターン１４が形成される。ＳＴＥＰ２で形成される凹部の平均径は、特に限定されないが、５０μｍ以下が好ましい。上記凹部の平均径は、押圧ロール２３ａ表面に転写される凹部の平均径を調整することによって調整される。
【００７８】
なお、ＳＴＥＰ１及びＳＴＥＰ２は、上述のようにインラインで行うことも可能であるが、オフラインで行ってもよい。
【００７９】
〈利点〉
当該ライトガイドフィルム１２は、芳香族ポリカーボネート系樹脂の重量平均分子量、及びゲルパーミエションクロマトグラフィーによって測定した、芳香族ポリカーボネート系樹脂のポリスチレン換算の重量平均分子量と数平均分子量との比（Ｍｗ／Ｍｎ）が上記範囲とされていることによって、押出成形性を向上させつつ、成形後の光線透過率及び機械的強度を共に高めることができる。従って、当該ライトガイドフィルム１２は、平均厚みを上記範囲とすると共に、大画面化にも対応することができる。また、当該ライトガイドフィルム１２は、酸化防止剤を上記割合で含有することによって、成形時の黄変を防ぎ、輝度の低下を防止することができる。
【００８０】
当該ライトガイドフィルム１２は、裏面側に拡散パターンを有しているので、表面から出射される光線の出射特性を調整し、面均一性を向上させることができる。
【００８１】
当該ライトガイドフィルム１２の拡散パターン１４は、押圧ロール２３ａの表面に転写された拡散パターン１４を当該ライトガイドフィルム１２の形成材料が硬化する前に転写することで容易かつ確実に形成される。また、当該ライトガイドフィルム１２の拡散パターン１４は、裏面に突設されるものではないため、拡散パターン１４を形成することによって当該ライトガイドフィルム１２の厚みは増加されない。それゆえ、当該ライトガイドフィルム１２は、薄型化を促進することができる。
【００８２】
当該超薄型液晶バックライトユニット１１は、押出成形性が高められると共に、光線透過率及び機械的強度が向上された当該ライトガイドフィルム１２を備えているので、薄型化を促進しつつ、大画面化にも対応することができる。また、当該超薄型液晶バックライトユニット１１は、当該ライトガイドフィルム１２の裏面に反射シート１３が配設されているので、当該ライトガイドフィルム１２の裏面側の傷付きが防止される。従って、当該超薄型液晶バックライトユニット１１は、当該ライトガイドフィルム１２の裏面の傷に光線が入射し、この光線が乱反射することによって輝度ムラが生じるのを防止することができる。
【００８３】
当該ラップトップコンピュータ１は、当該超薄型液晶バックライトユニット１１を液晶表示部３に備えているので、薄型化が促進され、輝度の低下が防止されると共に、大画面化にも対応することができる。
【００８４】
［第二実施形態］
〈バックライトユニット３１〉
図４のバックライトユニット３１は、図２のバックライトユニット１１に換えて、筐体の厚みが２１ｍｍ以下であるラップトップコンピュータの液晶表示部のエッジライト型の超薄型液晶バックライトユニットとして用いられる。
【００８５】
バックライトユニット３１は、ライトガイドフィルム３２と、ライトガイドフィルム３２が直接積層される天板３３と、ライトガイドフィルム３２に光を照射する光源１７とを有している。つまり、当該バックライトユニット３１は、従来のような天板３３とライトガイドフィルム３２との間に配設される反射シートを有していない。光源１７については、図２のバックライトユニット１１と同様のため、同一番号を付して説明を省略する。
【００８６】
（ライトガイドフィルム３２）
ライトガイドフィルム３２は、端面から入射する光線を表面から略均一に出射する。ライトガイドフィルム３２は、平面視略方形状に形成されており、厚みが略均一の板状（非楔状）に形成されている。ライトガイドフィルム３２の裏面には拡散パターン３４が形成されている。ライトガイドフィルム３２の平均厚み、形成材料、分光光線透過率、屈折率、鉛筆硬度については、図２のライトガイドフィルム１２と同様である。
【００８７】
拡散パターン３４は、レーザー照射によって発色した複数の光散乱部から形成されている。具体的には、拡散パターン３４は、ライトガイドフィルム３２の形成材料中に発色剤を含有させておき、ライトガイドフィルム３２の成形後にレーザー照射することで上記発色剤が発色して形成されている。
【００８８】
ライトガイドフィルム３２の形成材料中に分散含有される発色剤は、レーザー照射によって色が変色する顔料である。この発色剤としては、レーザーマーキング剤として用いられる周知の有機物や無機物を用いることができる。具体的には、例えば、黄色酸化鉄、無機鉛化合物、マンガンバイオレット、コバルトバイオレット、水銀、コバルト、銅、ビスマス、ニッケル等の金属化合物、真珠光沢顔料、珪素化合物、雲母類、カオリン類、珪砂、硅藻土、タルク等を挙げることができ、これらの中から１種又は２種以上を用いることができる。ただし、本実施形態において拡散パターン３４は光線を反射させる反射パターンとして形成されるため、光線を反射する色を有することが好ましい。従って、当該ライトガイドフィルム３２では、レーザー照射によって白色に発色する発色剤を用いることが好ましく、逆にレーザー照射によって炭化し光線を吸収する黒色に変化する発色剤は不適切である。このような白色に発色する発色剤としては、例えばチタンブラック、コーディエライト、雲母等が挙げられる。
【００８９】
上記コーディエライトとしては、組成式ＭＧ２Ａｌ３（ＡｌＳｉ５Ｏ１８）で表される無機化合物のほか、Ｍｇの一部がＦｅに置換されたものを用いることができる。また、水分を含有したものを用いてもよい。
【００９０】
上記雲母としては、マスコバイト、フロゴバイト、バイオタイト、セリタイト等の天然雲母、フッ素金雲母、フッ素四ケイ素雲母等の合成雲母を用いることができる。
【００９１】
上記発色剤の含有量としては、０．０００１質量％以上２．５質量％以下が好ましく、０．１質量％以上１質量％以下がより好ましい。発色剤の含有量が上記下限未満の場合、レーザー照射時に十分な発色効果が得られず、所望の反射パターンを形成できないおそれがある。逆に、発色剤の含有量が上記上限を超える場合、ライトガイドフィルム３２の透明度、機械的強度等が低下するおそれがある。
【００９２】
ライトガイドフィルム３２に照射するレーザーとしては、特に限定されるものではなく、例えば、炭酸ガスレーザー、一酸化炭素レーザー、半導体レーザー、ＹＡＧ（イットリウム・アルミニウム・ガーネット）レーザー等が挙げられる。なかでも波長が９．３μｍから１０．６μｍである炭酸ガスレーザーが精細なドットパターンを形成するのに好適である。上記炭酸ガスレーザーとしては、横方向大気圧励起（ＴＥＡ）型、連続発振型、パルス発振型等を用いることができる。
【００９３】
光散乱部の形状としては、特に限定されないが、半球状、円錐状、円筒状、多角錐状、多角柱状、蹄状等とすることが可能である。なかでも、光散乱部の形状としては、半球状が好ましい。光散乱部を半球状とすることによって、成形性が向上されると共に、エッジが出るのを防止することができる。なお、拡散パターン３４の配設パターンは、図２の拡散パターン１４と同様である。また、光散乱部の平均径は、図２の凹部と同様である。
【００９４】
なお、当該ライトガイドフィルム３２は、拡散パターン３４がレーザー照射によって形成される。そのため、当該ライトガイドフィルム３２の製造については、押圧ロールの表面に拡散パターン３４が転写されている必要はない。
【００９５】
（天板３３）
天板３３は、金属製の板材から形成され、具体的にはアルミニウム製の板材から形成されている。天板３３の厚みは図２のバックライトユニット１１と同様である。
【００９６】
天板３３の表面（液晶パネル４側の面）には、光を反射する反射面３３ａが形成されている。このため、ライトガイドフィルム３２の裏面から出射した光は、反射面３３ａによって表面側に反射される。
【００９７】
反射面３３ａは、天板３３（の素材の板材）の表面が研磨されることで形成されているが、この形成方法は特に限定されるものではなく、研磨以外の方法を用いることも可能である。
【００９８】
反射面３３ａ（天板３３の素材の板材の表面）の算術平均粗さ（Ｒａ）としては、特に限定されないが、０．２μｍ以下が好ましく、０．１μｍ以下がより好ましく、０．０５μｍ以下がさらに好ましい。反射面３３ａの算術平均粗さ（Ｒａ）が上記上限を超える場合、反射面３３ａに入射した光が正反射し難くなり、光の利用効率が低くなるおそれがあると共に、ライトガイドフィルム３２の裏面を傷つけやすくなるおそれがある。なお、反射面３３ａの算術平均粗さ（Ｒａ）は、天板３３の表面を研磨することで容易かつ確実に調整することができる。
【００９９】
〈利点〉
当該ライトガイドフィルム３２は、拡散パターン３４が、レーザー照射によって発色した複数の光散乱部からなるので、所望の拡散パターン３４を容易かつ確実に形成することができる。また、このような方法によって拡散パターン３４を形成する場合、当該ライトガイドフィルム３２の裏面に凸部等を設ける必要がないため、薄型化を促進することができる。
【０１００】
当該超薄型液晶バックライトユニット３１は、押出成形性が高められると共に、光線透過率及び機械的強度が向上された当該ライトガイドフィルム３２を備えているので、薄型化を促進しつつ、大画面化にも対応することができる。また、当該超薄型液晶バックライトユニット３１は、従来のような反射シートを用いていないため、薄型化がさらに促進される。
【０１０１】
［その他の実施形態］
なお、本発明のライトガイドフィルム、超薄型液晶バックライトユニット及び携帯型コンピュータは、上記態様の他、種々の変更、改良を施した態様で実施することができる。例えば、上述の各実施形態における構成は、適宜組み合わせて実施することが可能である。拡散パターンは、インクジェット印刷、スクリーン印刷等の印刷法や平板状の反転型を用いた熱プレス法等、種々の方法で形成することができる。当該ライトガイドフィルムの表面又は裏面には、ハードコート層等、他の層が積層されていてもよい。
【０１０２】
当該ライトガイドフィルムは、必ずしも微細変調構造を有していなくてもよい。また、当該ライトガイドフィルムが微細変調構造を有する場合、この微細変調構造における稜線方向と光線が入射する端面とが略直交していてもよい。これにより、当該ライトガイドフィルム内を伝播する光線が表面において反射する際に一部の光線の進行方向が稜線側に寄るため、光線が稜線方向側に集光されやすくなる。また、これに加えて表面から出射する光線が波状の上記微細変調構造での屈折により稜線方向と垂直方向に若干拡散するため、出射光線の拡散性が向上する。
【０１０３】
上記微細変調構造における稜線間隔としては、特に限定されないが、１ｍｍ以上５００ｍｍ以下が好ましい。稜線間隔の上限は、１００ｍｍがより好ましく、６０ｍｍがさらに好ましい。一方、稜線間隔の下限は、１０ｍｍがより好ましく、２０ｍｍがさらに好ましい。稜線間隔が上記範囲外の場合、当該ライトガイドフィルム内を伝播する光線が稜線方向側に集光されにくい。なお、微細変調構造における全ての稜線間隔が上記範囲内にあることが好ましいが、微細変調構造における複数の稜線間隔のうち一部が上記範囲外であってもよく、この場合には、複数の稜線間隔のうち５０％以上、好ましくは７０％の稜線間隔が上記範囲内にあるとよい。
【０１０４】
また、上記微細変調構造における複数の谷線が通る近似仮想面を基準とする稜線の平均高さとしては、特に限定されるものではないが、５μｍ以上４０μｍ以下が好ましい。上記平均高さの上限は、２０μｍがより好ましく、１５μｍがさらに好ましい。一方、上記平均高さの下限は、７μｍがより好ましく、９μｍがさらに好ましい。上記平均高さが上記範囲外の場合、当該ライトガイドフィルム内を伝播する光線が稜線方向側に集光されにくい。
【０１０５】
上記第一実施形態では、平均厚さが６００μｍ以下のフィルムを成形する工程（ＳＴＥＰ１）と、拡散パターンを形成する工程（ＳＴＥＰ２）とをインラインで行う場合について説明したが、上述のようにＳＴＥＰ１及びＳＴＥＰ２はオフラインで行われてもよい。このようにＳＴＥＰ１及びＳＴＥＰ２をオフラインで行う場合の方法としては、例えばＳＴＥＰ１で生成したフィルムをロール状に巻回し、その後ロール状の状態からフィルムを引き出してＳＴＥＰ２を行う方法が挙げられる。
【０１０６】
当該携帯型コンピュータとしては、超薄型のラップトップコンピュータの他、スマートフォン等の携帯電話端末やタブレット端末等の携帯型情報端末等、種々のコンピュータが挙げられる。
【産業上の利用可能性】
【０１０７】
以上のように、本発明のライトガイドフィルム及び超薄型液晶バックライトユニットは、携帯型コンピュータの薄型化を促進し、かつ輝度の低下を防止することができるので、例えばいわゆるウルトラブックと呼ばれる超薄型化されたコンピュータや、スマートフォン等の携帯電話端末、並びにタブレット端末等の携帯型情報端末等に好適に用いることができる。
【符号の説明】
【０１０８】
１  ラップトップコンピュータ、超薄型コンピュータ
２  操作部
３  液晶表示部
４  液晶パネル
６  液晶表示部用ケーシング
７  表面支持部材
８  ヒンジ部
９  操作部用ケーシング
１１  超薄型液晶バックライトユニット、バックライトユニット
１２  ライトガイドフィルム
１３  反射シート
１４  拡散パターン
１５  微細変調構造
１６  天板
１７  光源
２１  押出成形装置
２２  Ｔダイ
２３  押圧ロール
３１  バックライトユニット（超薄型液晶バックライトユニット）
３２  ライトガイドフィルム
３３  天板
３３ａ  反射面
３４  拡散パターン
１１０  エッジライト型バックライトユニット
１１１  ライトガイドプレート
１１５  反射シート
１１６  天板
１１７  光源
２１０  エッジライト型バックライトユニット
２１１  ライトガイドプレート
２１６  天板
２１６ａ  反射面
２１７  光源
【図１】
2014164136.tif 000003
【図２】
2014164136.tif 000004
【図３】
2014164136.tif 000005
【図４】
2014164136.tif 000006
【図５】
2014164136.tif 000007
【図６】
2014164136.tif 000008